(57)【要約】      （修正有）【課題】ペン入力耐久性に優れるタッチパネルを提供する。【解決手段】少なくとも一方のパネル板が、透明なプラスチックフィルムの一方の面に、厚さが2〜100μmのクッション層／厚みが2〜100μmの透明樹脂層／厚さが0.005〜2μmの硬化性高分子硬化層／透明導電性薄膜の順に積層された透明導電性フィルムであり、クッション層は、ポリエステル樹脂、ポリアミド樹脂、ポリアクリル樹脂、ポリウレタン樹脂、シリコン系樹脂から選択される樹脂と架橋剤から構成され、ダイナミック硬度が0.005〜2であり、硬化性高分子硬化層はアクリル系硬化層またはポリエステル系硬化層であり、硬化性高分子硬化層の透明導電性薄膜側が物理的表面粗面化処理法、放電処理法、または化学薬品処理法により表面処理されてなり、かつ硬化性高分子硬化層と透明導電性薄膜との付着力が15g／15mm以上である透明導電性フィルムからなるタッチパネル。【選択図】図１
2006179010.tif 000002
【特許請求の範囲】
【請求項１】
透明導電性薄膜を有する一対のパネル板を、透明導電性薄膜が対向するようにスペーサーを介して配置してなるタッチパネルにおいて、少なくとも一方のパネル板が、
透明なプラスチックフィルム（１１）の一方の面に、厚さが２〜１００μｍのクッション層（１２）／厚みが２〜１００μｍの透明樹脂層（１３）／厚さが0.005〜２μｍの硬化性高分子硬化層（１４）／透明導電性薄膜（１５）の順に積層された透明導電性フィルム（１）であって、
クッション層は、ポリエステル樹脂、ポリアミド樹脂、ポリアクリル樹脂、ポリウレタン樹脂、シリコン系樹脂から選択される樹脂と架橋剤から構成され、ダイナミック硬度が0.005〜２であり、
硬化性高分子硬化層はアクリル系硬化層またはポリエステル系硬化層であり、硬化性高分子硬化層の透明導電性薄膜側が物理的表面粗面化処理法、放電処理法、または化学薬品処理法により表面処理されてなり、かつ硬化性高分子硬化層と透明導電性薄膜との付着力が１５ｇ／１５ｍｍ以上である透明導電性フィルムからなることを特徴とするタッチパネル。
【請求項２】
透明導電性フィルムの透明導電性薄膜を形成した面の反対面にハードコート処理層（ＨＣ）を積層したことを特徴とする請求項１に記載のタッチパネル。
【請求項３】
透明導電性フィルムの透明導電性薄膜を形成した面の反対面に防眩処理層（ＡＧ）を積層したことを特徴とする請求項１に記載のタッチパネル。
【請求項４】
透明導電性フィルムの透明導電性薄膜を形成した面の反対面に反射防止処理層（ＡＲ）を積層したことを特徴とする請求項１に記載のタッチパネル。
【発明の詳細な説明】
【技術分野】
【０００１】
本発明はタッチパネルに関するものであり、詳しくは耐ペン入力性に優れるタッチパネルに関するものである。
【背景技術】
【０００２】
プラスチックフィルム上に透明かつ低抵抗な化合物薄膜を形成した透明導電性フィルムは、その導電性を利用した用途、例えば、液晶ディスプレイ、ＥＬディスプレイといったフラットパネルディスプレイや、タッチパネルの透明電極など電気、電子分野の用途に広く使用される。
【０００３】
透明導電性薄膜としては、一般的には、酸化すず、酸化インジウム、酸化インジウム・すず、酸化亜鉛などが代表的なものであり、基板としては、ポリエチレンテレフタレートをはじめとする各種のプラスチックフィルムをもちいる。
【０００４】
近年、携帯情報端末の普及により、ペンによる文字入力の機能を有することが要求されるようになった。このため、ペン入力により導電性が劣化しないなどの耐久特性がもとめられている。
【発明の開示】
【発明が解決しようとする課題】
【０００５】
このような従来の透明導電性フィルムは次のような課題を有していた。
【０００６】
タッチパネル用に透明導電性フィルムを用いた場合、スペーサーを介して対向させた一対の導電性薄膜同士が、ペン入力による押圧で強く接触するため、薄膜にクラックや剥離が生じてしまい、電気抵抗が増大したり、断線を生じたりするという問題点があった。
【０００７】
また、点荷重のみに対する耐久性すなわち打点特性を向上させるために、１２０μｍ以下の厚さの透明プラスチック上に透明導電性薄膜を形成し、粘着剤層で他の透明基体と貼りあわせた透明導電性フィルムが提案されているが（例えば、特許文献１を参照）、ペン入力に対する耐久性は十分ではない。
【特許文献１】特開平２−６６８０９公報
【０００８】
本発明の目的は、上記の従来の問題点に鑑み、ペン入力耐久性に優れるタッチパネルを提供することにある。
【課題を解決するための手段】
【０００９】
上記目的を達成するために鋭意検討した結果、「透明導電性薄膜を有する一対のパネル板を、透明導電性薄膜が対向するようにスペーサーを介して配置してなるタッチパネルにおいて、少なくとも一方のパネル板が、
透明なプラスチックフィルム（１１）の一方の面に、厚さが２〜１００μｍのクッション層（１２）／厚みが２〜１００μｍの透明樹脂層（１３）／厚さが0.005〜２μｍの硬化性高分子硬化層（１４）／透明導電性薄膜（１５）の順に積層された透明導電性フィルム（１）であって、
クッション層は、ポリエステル樹脂、ポリアミド樹脂、ポリアクリル樹脂、ポリウレタン樹脂、シリコン系樹脂から選択される樹脂と架橋剤から構成され、ダイナミック硬度が0.005〜２であり、
硬化性高分子硬化層はアクリル系硬化層またはポリエステル系硬化層であり、硬化性高分子硬化層の透明導電性薄膜側が物理的表面粗面化処理法、放電処理法、または化学薬品処理法により表面処理されてなり、かつ硬化性高分子硬化層と透明導電性薄膜との付着力が１５ｇ／１５ｍｍ以上である透明導電性フィルムからなることを特徴とするタッチパネル」の発明に至った。
【発明の効果】
【００１０】
本発明によると、透明なプラスチックフィルム（１１）の一方の面にクッション層（１２）／透明樹脂層（１３）／硬化性高分子硬化層（１４）／透明導電性薄膜（１５）の順に積層された透明導電性フィルム（１）をパネル板として用いるタッチパネルにおいて、クッション層（１２）の硬さをダイナミック硬度で０．００５〜２であり、かつ硬化性高分子硬化層（１４）と透明導電性薄膜（１５）との付着力を１５ｇ／１５ｍｍ以上であるため、ペン入力用タッチパネルに用いた際のペンの押圧をクッション層が緩和し、さらに対向の透明導電性薄同士が接触しても、透明導電性薄膜（１５）が下地と非常に強く付着しているため、剥離、クラック等を生じることがなく、ペン入力耐久性に極めて優れた透明導電性フィルム（１）をパネル板として用いるタッチパネルを提供することができる。
【発明を実施するための最良の形態】
【００１１】
透明なプラスチックフィルム（１１）とは、有機高分子を溶融押出し又は溶液押出しをして、必要に応じ、長手方向、および、または、幅方向に延伸、冷却、熱固定を施したフィルムであり、有機高分子としては、ポリエチレン、ポリプロピレン、ポリエチレンテレフタレート、ポリエチレン−２、６−ナフタレート、ポリプロピレンテレフタレート、ナイロン６、ナイロン４、ナイロン６６、ナイロン１２、ポリイミド、ポリアミドイミド、ポリエーテルサルファン、ポリエーテルエーテルケトン、ポリカーボネート、ポリアリレート、ポリアクリル、セルロースプロピオネート、ポリ塩化ビニール、ポリ塩化ビニリデン、ポリビニルアルコール、ポリエーテルイミド、ポリフェニレンスルフィド、ポリフェニレンオキサイド、ポリスチレン、シンジオタクチクポリスチレン、ノルボルネン系ポリマーなどがあげられる。また、これらの（有機重合体）有機高分子は他の有機重合体を少量共重合したり、ブレンドしたりしてもよい。これらのうち、ポリエチレンテレフタレート、ポリプロピレンテレフタレート、ポリエチレン−２、６−ナフタレート、シンジオタクチクポリスチレンなどが、最も好ましく用いられる。
【００１２】
透明なプラスチックフィルム（１１）の厚みは、１０μｍを越え、３００μｍの範囲にあることが好ましく、とくに好適には７０〜２５０μｍの範囲にあるのがよい。１０μｍ以下では機械的強度が不足し、特にタッチパネルに用いた際のペン入力に対する変形が大きくなり過ぎ、耐久性が十分でなくなる。一方、３００  μｍを越えると、タッチパネルに用いた際のペン入力時の荷重を大きくする必要があり、好ましくない。
【００１３】
プラスチックフィルム（１１）は、本発明の目的を損なわないかぎりにおいて、該フィルムをコロナ放電処理、グロー放電処理などの表面処理を施してもよく、また、公知のアンカーコート処理が施されてもよい。
【００１４】
この透明なプラスチックフィルム（１１）の一方の面に、クッション層（１２）を積層する。このクッション層（１２）は柔らかいため、タッチパネルに用いた際のペン入力の衝撃を緩和する効果がある。この衝撃緩和効果により、ペン入力時に透明導電性薄膜（１４）にクラックや剥離が生じ、電気抵抗が増大したり、断線を生じたりすることがなくなる。このクッション層（１２）としては、透明性を有するものであり、かつ、硬さがダイナミック硬度で０．００５〜２の範囲内であることが好ましい。ダイナミック硬度が０．００５よりも小さい場合は、柔らか過ぎるため、積層体としての形態保持性に欠け、ダイナミック硬度が２よりも大きい場合には、ペン入力に対するクッション効果が発現しない。ダイナミック硬度とは、三角すい圧子を樹脂表面に押し当て、荷重Ｐ（ｍＮ）とその時の圧子の樹脂への侵入長Ｄ（μｍ）から算出される。三角すい圧子の先端角が１１５度の場合、ダイナミック硬度ＤＨは以下の式で定義できることが知られている。
ＤＨ＝３．８５８４×Ｐ／Ｄ2
樹脂の平均的な硬さを測定するために、圧子の樹脂への侵入長Ｄ（μｍ）を０．５μｍとした。
【００１５】
このクッション層（１２）に用いられる樹脂としては、ポリエステル樹脂、ポリアミド樹脂、ポリアクリル樹脂、ポリウレタン樹脂、シリコン系樹脂などが用いられる。これらの樹脂は他の樹脂を少量共重合したり、ブレンドしたりしてもよい。これらの樹脂のうち、ポリエステル樹脂は多価カルボン酸類と多価アルコ−ル類からなる。ポリエステル樹脂に用いられる多価カルボン酸類としては、例えば、テレフタル酸、イソフタル酸、オルソフタル酸、１，５−ナフタルレンジカルボン酸、２，６−ナフタレンジカルボン酸、ジフェン酸、スルホテレフタル酸、５−スルホイソフタル酸、４−スルホフタル酸、４−スルホナフタレン−２，７ジカルボン酸、５〔４−スルホフェノキシ〕イソフタル酸、スルホテレフタル酸、およびまたはそれらの金属塩、アンモニウム塩などの芳香族ジカルボン酸、ｐ−オキシ安息香酸ｐ−（ヒドロキシエトキシ）安息香酸などの芳香族オキシカルボン酸、コハク酸、アジピン酸、アゼライン酸、セバシン酸、ドデカンジカルボン酸等の脂肪族ジカルボン酸、フマ−ル酸、マレイン酸、イタコン酸、ヘキサヒドロフタル酸、テトラヒドロフタル酸、等の不飽和脂肪族、および、脂環族ジカルボン酸等を、また多価カルボン酸としては他にトリメリット酸、トリメシン酸、ピロメリット酸等の三価以上の多価カルボン酸等を例示できる。
【００１６】
ポリエステル樹脂に用いられる多価アルコ−ル類としては脂肪族多価アルコ−ル類、脂環族多価アルコ−ル類、芳香族多価アルコ−ル類等を例示できる。脂肪族多価アルコ−ル類としては、エチレングリコ−ル、プロピレングリコ−ル、１，３−プロパンジオ−ル、２，３−ブタンジオ−ル、１，４−ブタンジオ−ル、１，５−ペンタンジオ−ル、１，６−ヘキサンジオ−ル、ネオペンチルグリコ−ル、ジエチレングリコ−ル、ジプロピレングリコ−ル、２，２，４−トリメチル−１，３−ペンタンジオ−ル、ポリエチレングリコ−ル、ポリプロピレングリコ−ル、ポリテトラメチレングリコ−ル等の脂肪族ジオ−ル類、トリメチロ−ルエタン、トリメチロ−ルプロパン、グリセリン、ペンタエルスリト−ル等のトリオ−ルおよびテトラオ−ル類等を例示できる。
【００１７】
脂環族多価アルコ−ル類としては１，４−シクロヘキサンジオ−ル、１，４−シクロヘキサンジメタノ−ル、スピログリコ−ル、水素化ビスフェノ−ルＡ、水素化ビスフェノ−ルＡのエチレンオキサイド付加物およびプロピレンオキサイド付加物、トリシクロデカンジオ−ル、トリシクロデカンジメタノ−ル等を例示できる。芳香族多価アルコ−ル類としてはパラキシレングリコ−ル、メタキシレングリコ−ル、オルトキシレングリコ−ル、１，４−フェニレングリコ−ル、１，４−フェニレングリコ−ルのエチレンオキサイド付加物、ビスフェノ−ルＡ、ビスフェノ−ルＡのエチレンオキサイド付加物およびプロピレンオキサイド付加物等を例示できる。また、イソシアネート、メラミン、エポキシなどを添加して架橋構造を付与してもよい。
【００１８】
これらの樹脂を用いたクッション層（１２）のダイナミック硬さは、樹脂の分子量、架橋剤の添加量により変化させることが出来る。樹脂の数平均分子量、架橋剤の添加量はダイナミック硬さが０．００５〜２の範囲内にあれば特に制限されない。樹脂の分子量の目安となる還元粘度は０．０５〜５の範囲が好ましく、架橋剤の添加量は０．１〜８０重量％の範囲が好ましい。還元粘度が０．０５よりも小さい場合は、架橋密度が高く硬い樹脂となってしまい、５より大きい場合は架橋密度が低く柔らかすぎる樹脂になってしまう。架橋剤の添加量が０．１重量％よりも少ない場合は架橋の効果がないため柔らかい樹脂層になり、８０重量％よりも多い場合は硬すぎる樹脂になってしまう。
【００１９】
この衝撃緩和効果を発現させるためには、クッション層（１２）の厚さは２〜１００μｍの範囲が好ましく、より好ましくは、５〜９０μｍの範囲である。厚さが２μｍより薄い場合は、衝撃緩和効果が十分発現せず、１００μｍよりも厚い場合は、透明導電性フィルム（１）全体として柔らかくなり過ぎ、タッチパネル組立プロセスで支障をきたす。
【００２０】
クッション層（１２）を透明なプラスチックフィルム（１１）上に積層するには、コーティング法を用いるのが適している。コーティング法としては、エアドクタコート法、ナイフコート法、ロッドコート法、正回転ロールコート法、リバースロールコート法、グラビアコート法、キスコート法、ビードコート法、スリットオリフェスコート法、キャストコート法などが用いられる。架橋構造を付与する場合には、コーティング後に加熱もしくは紫外線照射によりエネルギー印加する。
【００２１】
透明なプラスチックフィルム（１１）上にクッション層（１２）を積層し、さらに透明樹脂層（１３）を設ける。この透明樹脂層（１３）の形態保持性により透明導電性薄膜（１５）に対するペン入力耐久性がさらに向上する。この透明樹脂層（１３）に用いられる樹脂としては、ポリエステル樹脂、ポリアミド樹脂、ポリイミド樹脂、ポリアミドイミド樹脂、ポリアクリル樹脂、ポリウレタン樹脂、シリコン系樹脂などが用いられる。これらの樹脂は他の樹脂を少量共重合したり、ブレンドしたりしてもよい。また、イソシアネート、メラミン、エポキシなどを添加して架橋構造を付与してもよい。
【００２２】
また、透明樹脂層（１３）を形成するには、上記の樹脂をエアドクタコート法、ナイフコート法、ロッドコート法、正回転ロールコート法、リバースロールコート法、グラビアコート法、キスコート法、ビードコート法、スリットオリフェスコート法、キャストコート法などのコーティング法で積層してもよい。
【００２３】
また、透明樹脂層（１３）を形成するには、上記の樹脂を溶融押出し又は溶液押出しをして、必要に応じ、長手方向、および、または、幅方向に延伸、冷却、熱固定を施したフィルムを作製し、クッション層（１２）の粘着性を利用し、プラスチックフィルム（１１）／クッション層（１２）上に貼り付けても良い。透明樹脂層（１３）の厚さは２〜１００μｍの範囲が好ましい。２μｍよりも薄い場合は形態保持特性に欠け、１００μｍよりも厚い場合は透明導電性薄膜（１５）がクッション層（１２）と離れすぎるため衝撃緩和効果が十分に発揮しない。
【００２４】
本発明のタッチパネルで用いる透明導電性フィルム（１）において、好ましい硬化性高分子硬化層（１４）は、透明樹脂層（１３）および透明導電性薄膜（１５）の双方に卓越した接着性質を提供する硬化性高分子からなる。適切な硬化性高分子は、アクリル酸のエステル、特にアルキルエステルに由来する少なくとも一つのモノマーを含んでおり、ここで前記アルキル基は、１０個までの炭素原子を有する基、たとえばメチル、エチル、ｎ−プロピル、イソプロピル、テルブチル、ヘキシル、２−エチルヘキシル、ペプチルおよびｎ−アクチルである。アルキルアクリレート、例えば、エチルアクリレートおよびブチルアクリレート、並びにアルキルメタクリレートに由来する高分子が好ましい。アクリレートモノマーは好ましくは３０〜６５モル％の割合で存在し、メタクリレートモノマーは２０〜６０モル％の割合で存在する。
【００２５】
硬化性高分子の調整に使用するのに適切である他のモノマー（アクリル酸および／またはメタクリル酸のエステルおよびその誘導体と共に、任意のモノマーとして共重合されえる）は、アクリロニトリル、メタクリロニトリル、ハロ置換のアクリロニトリル、ハロ置換のメタクリロニトリル、アクリルアミド、メタクリルアミド、Ｎ−メチロールアクリルアミド、Ｎ−エタノールアクリルアミド、Ｎ−プロパノールアクリルアミド、Ｎ−メタクリルアミド、Ｎ−エタノールメタクリルアミド、Ｎ−メチルアクリルアミド、Ｎ−ｔｅｒｔ．  ブチルアクリルアミド、ブチルアクリルアミド、ヒドロキシエチルメタクリレート、グリシジルアクリレート、グリシジルメタクリレート、ジメチルアミノエチルメタクリレート、イタコン酸、無水イタコン酸およびイタコン酸の半エステルを包含する。
【００２６】
硬化性高分子の他の任意のモノマーは、ビニルエステル、例えば酢酸ビニル、ビニルピリジン、塩化ビニル、塩化ビニリデン、マレイン酸、無水マレイン酸、スチレンおよびスチレン誘導体、たとえばクロロスチレン、ヒドロキシスチレンおよびアルキル化スチレン（ここでアルキル基は１〜１０個の炭素原子を含む）を包含する。
【００２７】
好ましい硬化性高分子は、３種類のモノマー：（１）エチルアクリレート３５〜６０モル％、（２）メチルメタクリレート３０〜５５モル％、（３）メタクリレートアミド２〜２０モル％に由来する。
【００２８】
硬化性高分子の分子量は、広範囲にわたって変化するが、好ましくは４００００〜３０００００、さらに好ましくは５００００〜２０００００の範囲である。
【００２９】
任意の硬化性高分子は、被膜層内に架橋構造を形成するように硬化剤を含め、これによって、透明導電性薄膜との接着性が改良され、硬化性高分子硬化層（１２）と透明導電性薄膜（１５）との付着力が１５ｇ／１５ｍｍ以上となる。硬化可能な被覆組成物の硬化は、従来の延伸および／または熱固定温度で達成されえる。適当な硬化剤は、エポキシ樹脂、アルキド樹脂、アミン誘導体、たとえばヘキサメトキシメチルメラミンおよび／またはアミン、メラミン、ジアミン、尿素、環状エチレン尿素、環状プロピレン尿素、チオ尿素、環状エチレンチオ尿素、アルキルメラミン、アリールメラミン、ベンゾグアナミン、グアナミン、アルキルバナミンおよびアリールグアナミンとアルデヒド、たとえばホルムアルデヒトとの縮合生成物を包含する。好ましい硬化剤はメラミンとホルムアルデヒドの縮合生成物である。
【００３０】
縮合生成物は、場合によってはアルコキシル化される。硬化剤は、任意の被覆組成物の重量に基づいて、２〜２５重量％までの量で使用される。２％よりも少ない場合は、透明なプラスチックフィルムおよび透明導電性薄膜との接着性が十分ではない。触媒はまた、硬化剤の硬化作用を促進するために使用される。メラミンホルムアルデヒドを硬化するための好ましい触媒は、塩化アンモニウム、硝酸アンモニウム、アンモニウムチオシアネート、リン酸水素二アンモニウム、硫酸アンモニウム、リン酸二水素アンモニウム、パラトルエンスルホン酸、塩基との反応により安定化されたマレイン酸およびモルホリニウムパラトルエンスルホネートを包含する。
【００３１】
硬化性高分子硬化層の厚さは、０．００５〜２μｍの範囲が好ましく、さらに好ましくは０．０１〜１μｍの範囲である。０．００５μｍより薄い場合は連続した膜になりにくいため透明導電性薄膜（１５）の付着力が不足し、２μｍよりも厚い場合は、硬化性高分子硬化層（１４）の凝集破壊が起りやすくなるため、やはり透明導電性薄膜（１５）の付着力が不足する。
【００３２】
硬化性高分子硬化層を透明樹脂層（１３）上に積層するには、コーティング法を用いて積層する。コーティング法としては、エアドクタコート法、ナイフコート法、ロッドコート法、正回転ロールコート法、リバースロールコート法、グラビアコート法、キスコート法、ビードコート法、スリットオリフェスコート法、キャストコート法などが用いられる。架橋構造を付与する場合には、コーティング後に加熱もしくは紫外線、電子線照射によりエネルギー印加する。
【００３３】
また、透明樹脂層（１３）として長手方向および幅方向に延伸、冷却、熱固定を行ったフィルムを用いる場合には、硬化性高分子硬化層（１４）を二つの延伸段階の間、すなわち二軸延伸操作の長手方向および幅方向への延伸の間で、コーティングする方法を適用してもよい。このような延伸およびコーティングの順序は特に、硬化性高分子硬化層（１４）を積層したポリエステルフィルムの製造に好ましい。好ましくは、まず長手方向に、一連の回転ローラー上で延伸され、次に硬化性高分子をコーティングし、そして最後に、テンターオーブン中で横方向に延伸され冷却、熱固定をおこなう。さらに好ましくは、このあとにフィルムに加熱もしくは紫外線、電子線照射によりエネルギー印加し、硬化性高分子を硬化させる。
【００３４】
このようにして作製した硬化性高分子硬化層（１４）は有機物同士であり、なおかつ硬化剤による反応で透明樹脂層（１３）であるプラスチックフィルムとは非常に強固に密着しており、後述する硬化性高分子硬化層／透明導電性薄膜の界面の付着力よりも圧倒的に強い。
【００３５】
硬化性高分子をコーティングするに先立ち、本発明の目的を損なわないかぎりにおいて、透明樹脂層（１３）をコロナ放電処理、グロー放電処理などの表面処理を施してもよい。
【００３６】
本発明における透明導電性薄膜（１５）としては、透明性、及び、導電性をあわせもつ材料であれば特に制限はないが、代表的なものとしては、酸化インジウム、酸化亜鉛、酸化スズ、インジウム−スズ複合酸化物、スズ−アンチモン複合酸化物、亜鉛−アルミニウム複合酸化物、インジウム−亜鉛複合酸化物等の薄膜がある。これらの化合物薄膜は、適当な作成条件とすることで、透明性と導電性をあわせもつ透明導電性薄膜となることが知られている。
【００３７】
透明導電性薄膜（１５）の膜厚としては、４０〜８０００Åの範囲が望ましく、さらに望ましくは５０〜５０００Åである。透明導電性薄膜（１５）の膜厚が４０Åよりも薄い場合、連続した薄膜になりにくく良好な導電性を示さない。また、８０００Åよりも厚い場合、透明性の低下をきたす。
【００３８】
透明導電性薄膜（１５）の作成方法としては、真空蒸着法、スパッタリング法、ＣＶＤ法、イオンプレーティング法、スプレー法などが知られており、上記材料の種類および必要膜厚に応じて適宜の方法を用いることが出来る。
【００３９】
例えばスパッタリング法の場合、化合物を用いた通常のスパッタリング法、あるいは、金属ターゲットを用いた反応性スパッタリング法等が用いられる。この時、反応性ガスとして、酸素、窒素、水蒸気等を導入したり、オゾン添加、イオンアシスト等の手段を併用してもよい。また、本発明の目的を損なわないかぎりにおいて、基板に直流、交流、高周波などのバイアスを印加してもよく、また、加熱もしくは冷却することで基板温度をかえても良い。
【００４０】
蒸着法、ＣＶＤ  法などの他の作成方法においても同様である。
【００４１】
硬化性高分子硬化層（１４）と透明導電性薄膜（１５）との接着性をさらに向上させるために、透明導電性薄膜（１５）を製膜する前に硬化性高分子硬化層（１４）上を表面処理することが有効である。具体的な手法としては、サンドブラストやエンボス加工により
表面積を増加させる物理的表面粗面化処理法や、カルボニル基やカルボキシル基、水酸基を硬化性高分子硬化層上に増加するためにグローまたはコロナ放電を照射する放電処理法、アミノ基、水酸基、カルボニル基などの極性基を増加させるために酸またはアルカリで硬化性高分子硬化層（１４）上を処理する化学薬品処理法などが挙げられる。これらのうち、硬化性高分子硬化層（１４）と透明導電性薄膜（１５）との接着性への寄与、経時安定性、処理コストの点から、酸性またはアルカリ性水溶液による硬化性高分子硬化層（１４）の表面処理法が適している。
【００４２】
酸性水溶液としては、重クロム酸ナトリウムと硫酸の混合水溶液であるクロム酸混液や塩酸水溶液などが用いられ、アルカリ性水溶液としては、水酸化ナトリウム水溶液、水酸化カリウム水溶液などが用いられる。
【００４３】
酸性またはアルカリ性水溶液にプラスチックフィルム（１１）／クッション層（１２）／透明樹脂層（１３）／硬化性高分子硬化層（１４）からなる積層体を浸漬した後に、純水中に浸漬し酸またはアルカリ性成分を十分に除去する。さらにこの後、窒素ガスをプラスチックフィルムに吹き付け、表面に残存している水分を乾燥させる。
【００４４】
以上のように、硬化性高分子硬化層（１４）中の硬化剤および硬化性高分子硬化層（１４）上の表面処理の結果、硬化性高分子硬化層（１４）と透明導電性薄膜（１５）の付着力は極めて強くなり、クッション層（１２）の衝撃緩和効果、透明樹脂層（１３）の形態保持特性と相まって、透明導電性フィルム（１）は極めてペン入力耐久性に優れたものである。
【００４５】
また、透明導電性フィルム（１）の透明導電性薄膜（１５）を設けた面の反対側の面に、タッチパネルの用いた際のペンなどからの傷つき防止のために、ハードコート処理層（ＨＣ）を設けてもよい。このハードコート処理層（ＨＣ）としては、ポリエステル系樹脂、ウレタン系樹脂、アクリル系樹脂、メラミン系樹脂、エポキシ系樹脂、シリコン系樹脂、ポリイミド系樹脂などの硬化性樹脂を単体もしくは混合した架橋性樹脂硬化物層が好ましい。
【００４６】
このハードコート処理層（ＨＣ）の厚さは、１〜５０μｍの範囲が好ましく、さらに好ましくは、２〜３０μｍの範囲である。１μｍより薄い場合は、ハードコート処理の機能が十分発現せず、５０μｍをこえる厚さでは、樹脂コーティングの速度が著しく遅くなり、生産性の面で好結果を得にくい。
【００４７】
ハードコート処理層（ＨＣ）を積層する方法としては、透明導電性フィルム（１）の透明導電性薄膜（１５）を設けた面の反対側の面に、上記の樹脂をグラビア方式、リバース方式、ダイ方式などでコーティングした後、熱、紫外線、電子線等のエネルギーを印加することで、硬化させる。
【００４８】
また、タッチパネルの視認性向上のために、透明導電性フィルム（１）の透明導電性薄膜（１５）を設けた面の反対側の面に、防眩処理層（ＡＧ）を設けてもよい。防眩処理層（ＡＧ）は、硬化性樹脂をコーティング、乾燥後にエンボスロールで表面に凹凸を形成し、この後熱、紫外線、電子線等のエネルギーを印加することで、硬化させる。硬化性樹脂としては、ポリエステル系樹脂、ウレタン系樹脂、アクリル系樹脂、メラミン系樹脂、エポキシ系樹脂、シリコン系樹脂、ポリイミド系樹脂などの単体もしくは混合したものが好ましい。
【００４９】
また、透明導電性フィルム（１）の透明導電性薄膜（１５）を設けた面の反対側の面に、タッチパネルの用いた際に可視光線の透過率をさらに向上させるために、反射防止処理層（ＡＲ）を設けてもよい。この反射防止処理層（ＡＲ）には、プラスチックフィルム（１１）の屈折率とは異なる屈折率を有する材料を単層もしくは２層以上の積層するのが好ましい。単層構造の場合、プラスチックフィルム（１１）よりも小さな屈折率を有する材料を用いるのがよい。また、２層以上の多層構造とする場合は、プラスチックフィルム（１１）と隣接する層は、プラスチックフィルム（１１）よりも大きな屈折率を有する材料を用い、この上の層にはこれよりも小さな屈折率を有する材料を選ぶのがよい。このような反射防止処理層（ＡＲ）を構成する材料としては、有機材料でも無機材料でも上記の屈折率の関係を満足すれば特に限定されないが、例えば、ＣａＦ2、ＭｇＦ2、ＮａＡｉＦ4、ＳｉＯ2、ＴｈＦ4、ＺｒＯ2、Ｎｄ2Ｏ3、ＳｎＯ2、ＴｉＯ2、ＣｅＯ2、ＺｎＳ、Ｉｎ2Ｏ3などの誘電体を用いるのが好ましい。
【００５０】
この反射防止処理層（ＡＲ）は、真空蒸着法、スパッタリング法、ＣＶＤ  法、イオンプレーティング法などのドライコーティングプロセスでも、グラビア方式、リバース方式、ダイ方式などのウェットコーティングプロセスでもよい。
【００５１】
さらに、このハードコート処理層（ＨＣ）、防眩処理層（ＡＧ）、反射防止処理層（ＡＲ）の積層に先立って、前処理として、コロナ放電処理、プラズマ処理、スパッタエッチング処理、電子線照射処理、紫外線照射処理、プライマ処理、易接着処理などの公知の処理を施してもよい。
【００５２】
図５に、透明導電性フィルム（１）を用いた、本発明のタッチパネルの例を示す。透明導電性薄膜を有する一対のパネル板を、透明導電性薄膜が対向するようにスペーサーを介して配置してなるタッチパネルにおいて、一方のパネル板に透明導電性フィルム（１）を用いたものである。このタッチパネルは、透明導電性フィルム（１）側より、ペンにより文字入力したときに、ペンからの押圧により、対向した透明導電性薄膜同士が接触し、電気的にＯＮになり、ペンのタッチパネル上での位置を検出できる。このペン位置を連続的かつ正確に検出することで、ペンの軌跡から文字を入力できる。この際、ペン接触側のパネル板が透明導電性フィルム（１）であるため、ペン入力耐久性に優れ、長期にわたって安定なタッチパネルとなる。
【００５３】
なお、図５において、もう一方のパネル板は、プラスチックフィルムやガラス板の透明基板の上に透明導電性薄膜を積層したものであるが、透明導電性フィルム（１）を使用してもよい。
【実施例】
【００５４】
以下に、本発明を実施例を用いて具体的に説明する。なお、以下において、部とあるのは重量部である。
【００５５】
実施例１
厚さが１２５μｍのポリエチレンテレフタレートフィルム（東洋紡績（株）製：Ａ４３００）を透明なプラスチックフィルム（１１）として用いた。光線透過率は９２％である。このプラスチックフィルム（１１）の上に、クッション層（１２）としてポリエステル樹脂を積層した。このポリエステル樹脂は以下のようにして合成した。温度計、撹拌機を備えたオートクレーブ中に、
テレフタル酸                      １２０重量部
イソフタル酸                        ５６重量部
アゼライン酸                          ６重量部
トリメリット酸                        ３重量部
エチレングリコ−ル                １５９重量部
ネオペンチルグリコール              ３５重量部
を仕込み１８０〜２３０℃で１００分間加熱してエステル交換反応を行った。ついで反応系を２４０℃まで昇温し、系の圧力１〜１０ｍｍＨｇで反応を続けた結果、共重合ポリエステル樹脂を得た。反応時間を変え、分子量の異なる共重合ポリエステル樹脂を得た。これらの樹脂の還元粘度を表１に示す。次に、得られたポリエステル樹脂３００重量部、メチルエチルケトン１５０重量部、テトラヒドロフラン１５０重量部、硬化剤として日本ポリウレタン工業（株）製：コロネートＬ  １５重量部を溶解後、ナイフコート法にてコーティングした。１２０℃で１０分の乾燥後、１３０℃で１時間の加熱で硬化させ、厚さ３０μｍのクッション層（１２）とした。
【００５６】
次に、硬化性高分子硬化層（１４）付の透明樹脂層（１３）として、以下のようなアクリル系コート層を積層した２軸延伸ポリエチレンテレフタレートフィルムを準備した。ポリエチレンテレフタレートを水冷却した回転急冷ドラム上にフィルム形成ダイを通して押出し、未延伸フィルムを作製した。この未延伸フィルムを長手方向に３．２倍延伸した後、アクリル酸エチル４０モル％、メタクリル酸メチル４９モル％、メタクリル酸グリシジル８モル％、メタクリル酸ヒドロキシエチル３モル％からなる単量体混合物に対し水溶性メラミン（住友化学工業（株）製スミマルＭ−３）２重量％を加え、固形分が５重量％に希釈した塗工液を上記フィルムの片面にロールコーターで塗工した。乾燥しつつ幅方向に３．５倍延伸し、２３０℃で熱固定して２５μｍの二軸延伸ポリエチレンテレフタレートフィルムを得た。こうして得られた硬化性高分子硬化層（１４）は、幅方向延伸時の加熱および熱固定時の加熱により完全硬化した。硬化性高分子硬化層（１４）の厚さは０．０５μｍであった。
【００５７】
この硬化性高分子硬化層（１４）を積層した透明樹脂層（１３）を、クッション層（１２）の粘着性を利用し、透明樹脂層（１３）とクッション層（１２）が対向するように貼りあわせた。
【００５８】
このプラスチックフィルム（１１）／クッション層（１２）／透明樹脂層（１３）／硬化性高分子硬化層（１４）からなる積層体を４０℃の０．５ｍｏｌ／Ｌの水酸化ナトリウム水溶液中に２分間浸漬し、さらに表面に残存している水酸化ナトリウムを洗浄するために純水中に２分間浸漬した。純水中から引き上げた積層体上に窒素ガスを吹き付け、水分を乾燥させた。この硬化性高分子硬化層（１４）上に、インジウムスズ複合酸化物をターゲットに用いて、高周波マグネトロンスパッタリング法で、２５０Å厚、酸化すず含有率３０重量％のインジウムスズ複合酸化物薄膜を透明導電性薄膜（１４）として製膜した。この時、真空度は３×１０-3Ｔｏｒｒとし、ガスとしてＡｒ６０ｓｃｃｍ、Ｏ2２ｓｃｃｍ流した。また、基板は製膜中、加熱もしくは冷却せず、室温のままとした。
【００５９】
この透明導電性フィルム（１）を一方のパネル板として用い、他方のパネル板として、ガラス基板上に上記と同等の方法で４００Å厚の透明導電性薄膜を形成したものを用いた。この２枚のパネル板を透明導電性薄膜が対向するように、直径３０μｍのエポキシビーズを介して、配置しタッチパネルを作製した。
【００６０】
実施例２
厚さが１２５μｍのポリエチレンテレフタレートフィルム（東洋紡績（株）製：Ａ４３００）を透明なプラスチックフィルム（１１）として用いた。このプラスチックフィルム（１１）の上に、クッション層（１２）としてポリエステル樹脂を積層した。このポリエステル樹脂は実施例１と同様にして作製した樹脂であり、得られたポリエステル樹脂３４０重量部、メチルエチルケトン１５０重量部、テトラヒドロフラン１４０重量部、硬化剤として日本ポリウレタン工業（株）製：コロネートＨＸ  １５重量部を溶解後、ナイフコート法にてコーティングした。１２０℃で１０分の乾燥後、１３０℃で１時間の加熱で硬化させ、厚さ２５μｍのクッション層（１２）とした。さらにこの上に、透明樹脂層（１３）として、厚さが２０μｍのポリエステル系樹脂を積層した。この樹脂としては、東洋紡績（株）製：バイロン２８０をメチルエチルケトン、トルエンの１：１混合溶液で溶解し、４０重量％溶液とし、キャストコート法で成膜後、１３０℃で５分乾燥した。
【００６１】
さらにこの上に硬化性高分子硬化層（１４）として、ポリエステル系硬化物層を透明樹脂層（１３）上に形成した。メチルエチルケトン、トルエンの１：１混合溶液３００重量部に、東洋紡績（株）製：バイロン２９６  ３５０重量部、日本ポリウレタン工業（株）製：コロネートＨＸ  １５重量部を溶解後、グラビアコート法でコーティングし、１２０℃２分の乾燥後、１３０℃１０分の加熱で硬化させ、厚さ０．０５μｍの硬化性高分子硬化層（１４）とした。
【００６２】
つぎに、硬化性高分子硬化層（１４）上を重クロム酸ナトリウム１部、硫酸１０部、水３０部からなるクロム酸混液中を４０℃に保ち、２分間浸漬し、さらに表面の残存物を洗浄するために純水中に２分間浸漬した。純水中から引き上げた硬化性高分子硬化層（１４）を積層したフィルムに窒素ガスを吹き付け、水分を乾燥させた。硬化性高分子硬化層（１４）上に、インジウムスズ複合酸化物をターゲットに用いて、高周波マグネトロンスパッタリング法で、３００Å厚、酸化スズ含有率２５重量％のインジウムスズ複合酸化物薄膜を透明導電性薄膜（１４）として製膜した。この時、真空度は１×１０-3Ｔｏｒｒとし、ガスとしてＡｒ３０ｓｃｃｍ、Ｏ2１ｓｃｃｍ流した。また、基板（１）は製膜中、加熱もしくは冷却せず、室温のままとした。さらに、基板電位はグランドとした。
【００６３】
この透明導電性フィルム（３）を一方のパネル板として用い、他方のパネル板として、ガラス基板上に上記と同等の方法で４００Å厚の透明導電性薄膜を形成したものを用いた。この２枚のパネル板を透明導電性薄膜が対向するように、直径３０μｍのエポキシビーズを介して、配置しタッチパネルを作製した。
【００６４】
実施例３
実施例１と同様にして作製した積層体のインジウムスズ複合酸化物薄膜を形成した面と反対側の透明なプラスチックフィルム（１１）の面上にハードコート処理層（ＨＣ）を設けた。ハードコート剤としては、エポキシアクリル樹脂１００部にベンゾフェノン４部を加えた紫外線硬化型樹脂組成物を用い、リバースコート法で成膜後、８０℃で５分の予備乾燥、５００ｍＪ／ｃｍ2の紫外線照射により硬化させた。硬化後の厚さは５μｍである。さらにこの透明導電性フィルム（１）を用いて、実施例１と同様にしてタッチパネルを作製した。
【００６５】
実施例４
実施例１と同様にして作製した積層体のインジウムスズ複合酸化物薄膜を形成した面と反対側の透明なプラスチックフィルム（１１）の面上に防眩処理層（ＡＧ）を設けた。コート剤としては、エポキシアクリル樹脂１００部にベンゾフェノン２部を加えた紫外線硬化型樹脂組成物を用い、リバースコート法で成膜後、８０℃で５分の予備乾燥し、エンボスロールで表面に凹凸を形成し５００ｍＪ／ｃｍ2の紫外線照射により硬化させた。硬化後の厚さは５μｍである。さらにこの透明導電性フィルム（１）を用いて、実施例１と同様にしてタッチパネルを作製した。
【００６６】
実施例５
実施例１と同様にして作製したポリエチレンテレフタレートフィルム／アクリル系硬化性高分子硬化層／インジウムスズ複合酸化物薄膜からなる積層体のインジウムスズ複合酸化物薄膜を形成した面と反対側の透明なプラスチックフィルム（１１）の面上に厚さ７３０Åで屈折率１．８９のＹ2Ｏ3を設け、さらに厚さ１２００Åで屈折率２．３のＴｉＯ2を設け、さらに厚さ９４０Åで屈折率１．４６のＳｉＯ2を、それぞれ高周波スパッタリング法で製膜し、反射防止処理層（ＡＲ）とした。このそれぞれの誘電体薄膜を製膜する時、いずれも真空度は１×１０-3Ｔｏｒｒとし、ガスとしてＡｒ５５ｓｃｃｍ、Ｏ2５ｓｃｃｍ  流した。また、基板（１）は製膜中、加熱もしくは冷却せず、室温のままとした。さらにこの透明導電性フィルム（１）を用いて、実施例１と同様にしてタッチパネルを作製した。
【００６７】
比較例１
実施例１と還元粘度が異なるポリエステル樹脂をクッション層（１２）として用いた。クッション層（１２）以外のプラスチックフィルム（１１）、透明樹脂層（１３）、硬化性高分子硬化層（１４）、透明導電性薄膜（１５）は実施例１と同様にして透明導電性フィルム（１）を作製した。また、この透明導電性フィルム（１）を用いて、実施例１と同様にしてタッチパネルを作製した。
【００６８】
比較例２
硬化性高分子硬化層を延伸途中にコーティングしなかった厚さ２５μｍの二軸延伸ポリエステルフィルムを透明樹脂層（１３）として用いた以外は、実施例１と同様にして作製したプラスチックフィルム（１１）／クッション層（１２）／透明樹脂層（１３）／透明導電性薄膜（１５）からなる透明導電性フィルムを作製した。また、この透明導電性フィルム（１）を用いて、実施例１と同様にして、タッチパネルを作製した。
【００６９】
以上の実施例１〜５および比較例１〜２の透明導電性フィルムについて、光線透過率、表面抵抗率、クッション層のダイナミック硬度、クッション層に用いた架橋前の樹脂の還元粘度、硬化性高分子硬化層（１４）／透明導電性薄膜（１５）の付着力を下記の方法で測定した。また、実施例１〜６および比較例１〜３の透明導電性フィルムをもちいて作製したタッチパネルについて、ペン入力耐久試験を実施した。
【００７０】
＜表面抵抗率＞
ＪＩＳ  Ｋ  ７１９４に準拠した４端子法にて測定した。測定機としては、三菱油化（株）製：Ｌｏｔｅｓｔ  ＡＭＣＰ−Ｔ４００を用いた。
【００７１】
＜光線透過率＞
ＪＩＳ  Ｋ  ７１０５に準拠した積分球式光線透過率法にて測定した。測定機としては、日本電色工業（株）製：ＮＤＨ−１００１ＤＰを用いた。
【００７２】
＜ダイナミック硬度＞
クッション層（１２）のダイナミック硬度を、島津製作所製：島津ダイナミック超微小硬度計  ＤＵＨ−２０１を用いて測定した。圧子は１１５度三角すい圧子を用いた。また、圧子の樹脂への侵入量が０．５μｍの時の値を樹脂のダイナミック硬度とした。
【００７３】
＜還元粘度＞
クッション層（１２）に用いる架橋前の樹脂の還元粘度を、フェノールとテトラクロルエタンとの混合溶媒を用いて測定した。粘度管の温度は３０℃に設定し、混合溶媒と樹脂を溶解した溶液との流下時間の比から計算した。
【００７４】
＜付着力測定＞
４０μｍ厚のアイオノマーフィルムを、ポリエステル系接着剤を用いて、７５μｍ厚のポリエチレンテレフタレートフィルムにラミネートした付着力測定用積層体を作製した。この付着力測定用積層体のアイオノマー面と透明導電性フィルムの透明導電性薄膜面を対向させ、１３０℃でヒートシールした。この積層体を付着力測定用積層体と透明導電性フィルムとを１８０度剥離法で剥離し、この剥離力を付着力とした。この時の剥離速度は  １０００ｍｍ／分とした。
【００７５】
＜ペン入力耐久試験＞
透明導電性フィルムで構成されたパネル板側から、ポリアセタール樹脂からなるペン先半径０．８ｍｍ  のタッチペン（シャープ（株）製ハイパー電子手帳ＤＢ−Ｚタッチペン）を用いて、プロッタ（ローランド（株）製：ＤＸＹ−１１５０）により、２ｃｍ角サイズのカタカナのア〜ンまでの文字を１０００００字の筆記を行った。この時、ペン荷重２００ｇ、文字筆記速度２０００字／時間とした。
【００７６】
このペン入力試験前後に、タッチペンの位置検出精度をタッチパネルの電圧線形性のズレで測定した。パネル板の上下に配置した電極部に５Ｖの定電圧を印加し、上部電極から下部電極にかけて、印加電圧が線形変化から最も変化した割合を測定した。
【００７７】
表１の結果から、本発明のタッチパネルはペン入力耐久性に極めて優れていることがわかる。
【００７８】
【表１】
2006179010.tif 000003
【産業上の利用可能性】
【００７９】
本発明のタッチパネルは、ペン入力耐久性に極めて優れているため、特にペンによる文字入力の機能を有するタッチパネルに好適である。
【図面の簡単な説明】
【００８０】
【図１】実施例１、２の透明導電性フィルムの層構成を表す。
【図２】実施例３の透明導電性フィルムの層構成を表す。
【図３】実施例４の透明導電性フィルムの層構成を表す。
【図４】実施例５の透明導電性フィルムの層構成を表す。
【図５】本発明のタッチパネルの断面図例である。
【符号の説明】
【００８１】
１：透明導電性フィルム
１１：プラスチックフィルム
１２：クッション層
１３：透明樹脂層
１４：硬化性高分子硬化層
１５：透明導電性薄膜
ＨＣ：ハードコート処理層
ＡＧ：防眩処理層
ＡＲ：反射防止処理層
２：ガラス板
３：ビーズ
【図１】
2006179010.tif 000004
【図２】
2006179010.tif 000005
【図３】
2006179010.tif 000006
【図４】
2006179010.tif 000007
【図５】
2006179010.tif 000008